(57)【要約】【課題】樹脂部材を接合するための接合面を生産性高く形成することができる金属部材の製造方法を提供する。【解決手段】樹脂部材３を接合するための接合面２ｂが形成された金属部材１の製造方法であって、金属部材１の表面には、ロウ材層２が形成されており、ロウ材層２を溶融させることによって、接合面２ｂを形成する。具体的には、金属部材１に向かって突出した形状の複数の凸部１１ｂが形成された接合面形成部材１１をロウ材層２に押し当てた状態で、ロウ材層２を溶解させて、接合面２ｂを形成する。【選択図】図１
2019089105.tif 000002
【特許請求の範囲】
【請求項１】
樹脂部材（３）を接合するための接合面（２ｂ）が形成された金属部材の製造方法であって、
前記金属部材の表面には、ロウ材層（２）が形成されており、
前記ロウ材層を溶融させることによって、前記接合面を形成する金属部材の製造方法。
【請求項２】
前記金属部材に向かって突出した形状の複数の凸部（１１ｂ）が形成された接合面形成部材（１１）を前記ロウ材層に押し当てた状態で、前記ロウ材層を溶解させて、前記接合面を形成する請求項１に記載の金属部材の製造方法。
【請求項３】
内部に空間（２１ａ）が形成された複数の中空部材（２１）を前記ロウ材層に押し当てた状態で、前記ロウ材層を溶解させて、複数の前記中空部材を前記ロウ材層に埋設したうえで、前記ロウ材層の表面及び複数の前記中空部材の頂部を除去して、複数の中空部材の前記空間をロウ材層の表面に露出させることにより、前記接合面を形成する請求項１に記載の金属部材の製造方法。
【請求項４】
前記ロウ材層の表面に複数のアンカー部材（３１）を載置又は押し当てた状態で、前記ロウ材層の表面を溶解させた後に凝固させて、前記ロウ材層に複数の前記アンカー部材を接合させて、前記接合面を形成する請求項１に記載の金属部材の製造方法。
【請求項５】
前記アンカー部材は金属板であり、
隣り合う前記アンカー部材の延在方向が異なるように、複数の前記アンカー部材が前記ロウ材層の表面に接合される請求項４に記載の金属部材の製造方法。
【請求項６】
前記アンカー部材は、内部に表面に連通する複数の空隙が形成された部材であり、
前記アンカー部材の複数の前記空隙に前記ロウ材層が溶解したロウ材を含浸させた後に凝固させることによって、複数の前記アンカー部材が前記ロウ材層の表面に接合される請求項４に記載の金属部材の製造方法。
【請求項７】
前記金属部材は、複数の構成部材をロウ付け接合することによって形成される熱交換器の構成部材である請求項１ないし６のいずれか一つに記載の金属部材の製造方法。
【請求項８】
複数の金属部材をロウ付け接合して形成された熱交換器であって、
前記複数の金属部材のうち少なくとも１つは、外表面に樹脂部材（３）が接合される接合面（２ｂ）が形成された接合用金属部材（１４ｂ）であり、
前記接合用金属部材の外表面には、溶融したロウ材が凝固したロウ材層（２）が形成されており、
前記接合面は、前記ロウ材層に形成されている熱交換器。
【発明の詳細な説明】
【技術分野】
【０００１】
本発明は、金属部材の製造方法及び熱交換器に関する。
【背景技術】
【０００２】
特許文献１には、樹脂部材を接合するための接合面が形成された金属部材の製造方法が開示されている。具体的には、特許文献１では、金属部材の表面にレーザー光を照射して当該表面を祖面化させることによって、接合面を形成している。このように接合面を祖面化させておくことで、樹脂部材を金属部材に接合した際の接合強度を向上させることができる。更に、樹脂部材を接合するための接合面が形成された金属部材は、熱交換器等の構成部材に用いて好適である。
【先行技術文献】
【特許文献】
【０００３】
【特許文献１】特開２０１５−１４２９４３号公報
【発明の概要】
【発明が解決しようとする課題】
【０００４】
しかしながら、特許文献１に示す方法では、レーザー光を照射させることによって金属部材の表面を粗面化させているので、接合面の形成に時間がかかり、生産性が悪いという問題があった。
【０００５】
本発明は、上記点に鑑み、樹脂部材を接合するための接合面を生産性高く形成することができる金属部材の製造方法を提供することを目的とする。
【０００６】
また、本発明は、生産性の低下を招くことなく、樹脂部材を接合するための接合面の形成された熱交換器を提供することを別の目的とする。
【課題を解決するための手段】
【０００７】
上記目的を達成するためになされた、請求項１に記載の金属部材の製造方法は、樹脂部材（３）を接合するための接合面（２ｂ）が形成された金属部材の製造方法であって、金属部材の表面には、ロウ材層（２）が形成されており、ロウ材層を溶融させることによって、接合面を形成する。
【０００８】
これによれば、融点が低いロウ材層を溶融させることによって、短時間で金属部材の表面を粗面化させた接合面を形成することができる。このため、金属部材に樹脂部材を接合する接合面を生産性高く形成することができる金属部材の製造方法を提供することができる。
【０００９】
上記目的を達成するためになされた、請求項８に記載の熱交換器は、複数の金属部材をロウ付け接合して形成された熱交換器であって、複数の金属部材のうち少なくとも１つは、外表面に樹脂部材（３）が接合される接合面（２ｂ）が形成された接合用金属部材（１４ｂ）であり、接合用金属部材の外表面には、溶融したロウ材が凝固したロウ材層（２）が形成されており、接合面は、ロウ材層に形成されている。
【００１０】
これによれば、接合用金属部材を含む複数の金属部材を一体にロウ付けして熱交換器を製造するときと同時に、ロウ材層を溶融させて接合面を形成することができる。即ち、生産性の低下を招くことなく、樹脂部材を接合するための接合面の形成された熱交換器を提供することができる。
【００１１】
なお、この欄及び特許請求の範囲で記載した各手段の括弧内の符号は、後述する実施形態に記載の具体的手段との対応関係を示す一例である。
【図面の簡単な説明】
【００１２】
【図１】第１実施形態の金属部材と樹脂部材の接合方法の説明図である。
【図２】第１実施形態の金属部材と樹脂部材の接合方法に用いられる接合面形成工具の裏面図である。
【図３】第２実施形態の金属部材と樹脂部材の接合方法の説明図である。
【図４】第３実施形態の金属部材と樹脂部材の接合方法の説明図である。
【図５】第４実施形態の金属部材と樹脂部材の接合方法の説明図である。
【図６】熱交換器の正面図である。
【発明を実施するための形態】
【００１３】
（第１実施形態）
以下、本発明に係る第１実施形態の金属部材の製造方法、及びこの金属部材と樹脂部材の接合方法について、図面を参照しつつ説明する。
【００１４】
図１に示すように、樹脂部材３が接合される金属部材１は、本実施形態では、熱交換器の構成部品であるタンクのプレートヘッダーである。なお、熱交換器は、複数の構成部品をロウ付け接合することによって形成される。
【００１５】
金属部材１は、アルミニウム等の金属で構成されている。金属部材１の表面には、ロウ材がクラッド（換言すると、被覆）されたロウ材層２が形成されている。
【００１６】
金属部材１に接合される樹脂部材３は、本実施形態では、ブラケットである。ブラケットは、熱交換器を支持固定するために用いられる。樹脂部材３は、ポリアミド等の熱可塑性の合成樹脂で構成されている。樹脂部材３が溶解する温度は、ロウ材層２が溶解する温度よりも低くなっている。
【００１７】
次に、図１及び図２を用いて、第１実施形態の金属部材と樹脂部材の接合方法に用いられる接合面形成部材１１について説明する。接合面形成部材１１は、ブロック状の基部１１ａと、基部１１ａの裏面からロウ材層２側に突出形成された複数の凸部１１ｂとから構成されている。接合面形成部材１１は、溶融したロウ材が張り付き難く、濡れ性の悪い材料、例えば、セラミックスやカーボン等で構成されている。
【００１８】
複数の隣接する凸部１１ｂは、図２に示すように、互いに間隔を開けて配置されている。図２に示される例では、凸部１１ｂは、円柱形状であるが、四角柱等の角柱形状であっても良い。
【００１９】
次に、図１を用いて、第１実施形態の金属部材の製造方法、及びこの金属部材と樹脂部材の接合方法について説明する。まず、図１の（ａ）に示すように、複数の凸部１１ｂがロウ材層２に当接するように、接合面形成部材１１をロウ材層２上に載置する。
【００２０】
次に、図１の（ｂ）に示すように、接合面形成部材１１をロウ材層２に押し当てた状態で、少なくとも複数の凸部１１ｂが当接している部分のロウ材層２を溶融させて、凸部１１ｂをロウ材層２内に進入させる。
【００２１】
なお、ロウ材層２を溶融させる方法は、ロウ材層２に接合面形成部材１１が押し当てられた状態の金属部材１を加熱炉内に配置したうえで、加熱炉によって、これらを加熱して、ロウ材層２を溶融させている。本実施形態では、金属部材１を含む複数の構成部品を仮組した状態のものを加熱炉内に配置したうえで、加熱炉によって、これらを加熱して、複数の構成部品をロウ付け接合する際に、ロウ材層２が溶融する。
【００２２】
なお、ロウ材層２を溶融させる方法として、接合面形成部材１１を加熱することにより行っても良い。
【００２３】
次に、図１の（ｃ）に示すように、接合面形成部材１１を、金属部材１から離間させる。すると、ロウ材層２には、凹んだ形状の凹部２ａが複数形成され、金属部材１の表面が粗面化された接合面２ｂが形成される。なお、図１の（ａ）〜（ｃ）の工程が、接合面形成工程であり、金属部材の製造方法である。
【００２４】
次に、図１の（ｄ）に示すように、樹脂部材３を接合面２ｂに押し当てた状態で、樹脂部材３が接合面２ｂに押し当てられている部分における、金属部材１の裏面側（金属部材１のロウ材層２が形成されている表面と反対側）を加熱する。
【００２５】
すると、図１の（ｅ）に示すように、樹脂部材３の一部が溶融した樹脂が複数の凹部２ａ内に流れ込む。ロウ材層２が溶解する温度は、樹脂部材３が溶解する温度よりも高いので、ロウ材層２は溶解しない。
【００２６】
次に、金属部材１及び樹脂部材３を冷却させて、凹部２ａ内に流れ込んだ樹脂を凝固させる。すると、樹脂部材３が接合面２ｂに接合される。つまり、樹脂部材３が金属部材１に接合される。なお、図１の（ｄ）及び（ｅ）の工程が、接合工程であり、金属部材と樹脂部材の接合方法である。
【００２７】
以上の説明から明らかなように、ロウ材層２を溶融させることによって、樹脂部材３を接合する接合面２ｂを形成している。
【００２８】
これによれば、融点が低いロウ材層２を溶融させることによって、短時間に金属部材１の表面を粗面化させた接合面２ｂを形成することができる。このため、金属部材１に樹脂部材３を接合する接合面２ｂを生産性高く形成することができる。
【００２９】
また、金属部材１に向かって突出した形状の複数の凸部１１ｂが形成された接合面形成部材１１をロウ材層２に押し当てた状態で、ロウ材層２を溶解させて、接合面２ｂを形成する。
【００３０】
これによれば、複数の凹部２ａが形成された接合面２ｂを一度に形成することができ、短時間で接合面２ｂを形成することができる。
【００３１】
金属部材１は、複数の構成部材をロウ付け接合することによって形成される熱交換器の構成部材である。
【００３２】
これによれば、金属部材１を含む複数の構成部品を一体にロウ付けして熱交換器を製造するときと同時に、ロウ材層２を溶融させて接合面２ｂを形成することができる。
【００３３】
また、樹脂部材３の一部が溶融した樹脂が凹部２ａ内において凝固した状態で、樹脂部材３が金属部材１に接合されているので、樹脂部材３と金属部材１との接合強度を向上させることができる。
【００３４】
（第２実施形態）
以下に、図３を用いて、第２実施形態の金属部材の製造方法、及びこの金属部材と樹脂部材の接合方法を説明する。
【００３５】
第２実施形態では、まず、図３の（ａ）に示すように、ロウ材層２上に、内部に空間２１ａが形成された複数の中空部材２１を載置する。本実施形態では、中空部材２１は、球形状であるが、直方体形状等であっても良い。中空部材２１は、ロウ材層２よりも融点が高い金属で構成されている。
【００３６】
次に、図３の（ｂ）に示すように、複数の中空部材２１をブロック状の押圧部材２２でロウ材層２側に押し当てた状態で、ロウ材層２を溶融させた後に凝固させる。すると、図３の（ｃ）に示すように、中空部材２１がロウ材層２の内部に埋設される。なお、押圧部材２２は、溶融したロウ材が張り付き難く、濡れ性の悪い材料、例えば、セラミックスやカーボン等で構成されている。
【００３７】
なお、ロウ材層２を溶融させる方法は、ロウ材層２に複数の中空部材２１が押し当てられた状態の金属部材１を加熱炉内に配置したうえで、加熱炉によって、これらを加熱して、ロウ材層２を溶融させている。或いは、押圧部材２２を加熱することにより、ロウ材層２を溶融させても良い。
【００３８】
次に、図３の（ｄ）に示すように、ロウ材層２の表面及び中空部材２１の頂部を、研磨部材２３で研削して除去する。すると、図３の（ｅ）に示すよう、複数の中空部材２１の空間２１ａがロウ材層２の表面に露出し、ロウ材層２に凹んだ形状の凹部２１ｂが複数形成され、金属部材１の表面が粗面化された接合面２ｂが形成される。なお、図３の（ａ）〜（ｅ）の工程が、接合面形成工程であり、金属部材の製造方法である。
【００３９】
次に、図３の（ｆ）に示すように、樹脂部材３を接合面２ｂに押し当てた状態で、樹脂部材３が接合面２ｂに押し当てられている部分における金属部材１の裏面側を加熱する。
【００４０】
すると、図３の（ｇ）に示すように、樹脂部材３の一部が溶融した樹脂が凹部２１ｂに流れ込む。次に、金属部材１及び樹脂部材３を冷却させて、複数の凹部２１ｂ内に流れ込んだ樹脂部材３の一部が溶解した樹脂を凝固させる。すると、樹脂部材３が接合面２ｂに接合される。つまり、樹脂部材３が金属部材１に接合される。なお、図３の（ｆ）及び（ｇ）の工程が、接合工程であり、金属部材と樹脂部材の接合方法である。
【００４１】
以上の説明から明らかなように、第２実施形態では、内部に空間２１ａが形成された複数の中空部材２１をロウ材層２に押し当てた状態でロウ材層２を溶解させて、複数の中空部材２１をロウ材層２に埋設する。そして、ロウ材層２の表面及び複数の中空部材の頂部を除去して、複数の中空部材２１の空間２１ａをロウ材層２の表面に露出させることにより、接合面２ｂを形成する。
【００４２】
これによれば、複数の中空部材２１の空間２１ａがロウ材層２の表面に露出した接合面２ｂを一度に形成することができ、短時間で接合面２ｂを形成することができる。
【００４３】
（第３実施形態）
以下に、図４を用いて、第３実施形態の金属部材の製造方法、及びこの金属部材と樹脂部材の接合方法を説明する。
【００４４】
まず、第３実施形態の金属部材の製造方法、及びこの金属部材と樹脂部材の接合方法に用いられるアンカー部材３１及び保持部材３２について説明する。アンカー部材３１は、板形状であり、ロウ材よりも融点の高い金属で構成されている。
【００４５】
保持部材３２は、金属製のブロックである。保持部材３２の下面には、アンカー部材３１を保持する複数の保持溝３２ａが形成されている。保持溝３２ａは、保持溝３２ａによって保持された隣合うアンカー部材３１の延在方向が交互に異なるように形成されている。
【００４６】
次に、第３実施形態の金属部材と樹脂部材の接合方法について説明する。まず、図４の（ａ）に示すように、保持部材３２によって保持された板形状の複数のアンカー部材３１をロウ材層２に押し当てた状態で、少なくともアンカー部材３１が当接している部分のロウ材層２を溶融させた後に凝固させる接合面形成工程を行う。すると、図４の（ｂ）に示すように、複数のアンカー部材３１が接合され、金属部材１の表面が粗面化された接合面２ｂが形成される。なお、図４の（ａ）、（ｂ）の工程が、接合面形成工程であり、金属部材の製造方法である。
【００４７】
複数のアンカー部材３１は、隣り合うアンカー部材３１の延在方向が交互に異なった状態で、ロウ材層２に接合されている。
【００４８】
なお、接合面形成工程において、ロウ材層２を溶融させる方法は、保持部材３２によって保持された板形状の複数のアンカー部材３１がロウ材層２に押し当てた状態の金属部材１を加熱炉内に配置したうえで、加熱炉によって、これらを加熱して、ロウ材層２を溶融させている。或いは、保持部材３２を加熱して、アンカー部材３１を加熱することにより、ロウ材層２を溶融させても良い。
【００４９】
次に、図４の（ｃ）に示すように、樹脂部材３を接合面２ｂに押し当てた状態で、樹脂部材３が接合面２ｂに押し当てられている部分における金属部材１の裏面側を加熱する。
【００５０】
すると、図４の（ｄ）に示すように、アンカー部材３１が加熱されて、アンカー部材３１と当接している部分の樹脂部材３が溶解し、アンカー部材３１が樹脂部材３内に進入し、溶解した樹脂部材３が凝固すると、樹脂部材３が接合面２ｂに接合される。つまり、樹脂部材３が金属部材１に接合される。なお、図４の（ｃ）及び（ｄ）の工程が、接合工程であり、金属部材と樹脂部材の接合方法である。
【００５１】
以上の説明から明らかなように、第３実施形態では、ロウ材層２の表面に複数のアンカー部材３１を押し当てた状態で、ロウ材層２の表面を溶解させた後に凝固させて、ロウ材層２の複数のアンカー部材３１を接合させて、接合面２ｂを形成する。
【００５２】
これによれば、一度にロウ材層２の複数のアンカー部材３１を接合させて、接合面２ｂを形成することができるので、短時間に接合面２ｂを形成することができる。
【００５３】
また、アンカー部材３１が樹脂部材３に進入した状態で樹脂部材３が金属部材１に接合されているので、樹脂部材３と金属部材１との接合強度を向上させることができる。
【００５４】
また、複数のアンカー部材３１は、隣り合うアンカー部材３１の延在方向が異なるように、ロウ材層２の表面に接合されている。
【００５５】
これによれば、アンカー部材３１が樹脂部材３から引き抜かれ難いので、樹脂部材３と金属部材１との接合強度を更に向上させることができる。
【００５６】
（第４実施形態）
以下に、図５を用いて、第４実施形態の金属部材の製造方法、及びこの金属部材と樹脂部材の接合方法を説明する。
【００５７】
まず、第４実施形態の金属部材の製造方法、及びこの金属部材と樹脂部材の接合方法に用いられるアンカー部材４１及び保持部材４２について説明する。アンカー部材４１は、ブロック形状であり、内部に表面に連通する複数の空隙が形成されている。本実施形態では、アンカー部材４１は、基端（上端）が先端（下端）よりも太い円錐台形又は多角錐台形である。アンカー部材４１は、ロウ材よりも融点が高い繊維状の金属が押し固められて成型されている。或いは、アンカー部材４１をロウ材よりも融点が高い焼結金属によって構成しても良い。
【００５８】
保持部材４２は、ブロック形状であり、金属で構成されている。保持部材４２の下面には、アンカー部材４１の基部を保持するための複数の保持凹部４２ａが複数行・複数列凹んで形成されている。
【００５９】
次に、第４実施形態の金属部材と樹脂部材の接合方法について説明する。まず、図５の（ａ）に示すように、保持部材４２の複数の保持凹部４２ａで保持された複数のアンカー部材４１の先端をロウ材層２に押し当てた状態で、少なくともアンカー部材４１の先端が当接している部分のロウ材層２を溶融させる。
【００６０】
すると、アンカー部材４１の先端がロウ材層２内に進入するとともに、毛細管現象によって、溶融したロウ材層２のロウ材がアンカー部材４１の複数の空隙に含浸する。そして、溶融したロウ材層２のロウ材が凝固すると、図５の（ｂ）に示すように、複数のアンカー部材４１がロウ材層２に接合されて、金属部材１の表面が粗面化された接合面２ｂが形成される。図５の（ａ）及び（ｂ）の工程が接合面形成工程であり、金属部材の製造方法である。
【００６１】
なお、接合面形成工程において、ロウ材層２を溶融させる方法は、保持部材４２の複数の保持凹部４２ａで保持された複数のアンカー部材４１の先端がロウ材層２に押し当てられた状態の金属部材１を加熱炉内に配置したうえで、加熱炉によって、これらを加熱して、ロウ材層２を溶融させている。或いは、保持部材４２を加熱して、アンカー部材４１を加熱することにより、ロウ材層２を溶融させても良い。
【００６２】
ロウ材層２に接合されたアンカー部材４１は、ロウ材層２から離れるに従って幅寸法が大きくなっている。
【００６３】
次に、図５の（ｃ）に示すように、樹脂部材３を接合面２ｂに押し当てた状態で、樹脂部材３が接合面２ｂに押し当てられている部分における金属部材１の裏面側を加熱する。
【００６４】
すると、図５の（ｄ）に示すように、アンカー部材４１が加熱されて、アンカー部材４１と当接している部分の樹脂部材３が溶解し、アンカー部材４１が樹脂部材３内に進入し、溶解した樹脂部材３が凝固すると、樹脂部材３が接合面２ｂに接合される。つまり、樹脂部材３が金属部材１に接合される。なお、図５の（ｃ）及び（ｄ）の工程が、接合工程であり、金属部材と樹脂部材の接合方法である。
【００６５】
以上の説明から明らかなように、第４実施形態では、アンカー部材４１は、内部に表面に連通する複数の空隙が形成された部材であり、アンカー部材４１の複数の空隙にロウ材層２が溶解したロウ材を含浸させた後に凝固させることによって、複数のアンカー部材４１をロウ材層２の表面に接合する。
【００６６】
これによれば、一度にロウ材層２の表面に接合面２ｂを形成することができ、短時間で接合面２ｂを形成することができる。
【００６７】
また、ロウ材層２とアンカー部材４１との接合強度を向上させることができる。
【００６８】
また、接合面２ｂのロウ材層２の表面からの突出寸法を、樹脂部材３と金属部材１との接合強度が充分に保たれる寸法に容易に設定することができ、樹脂部材３と金属部材１との接合強度を向上させることができる。
【００６９】
また、ロウ材層２に接合されたアンカー部材４１は、ロウ材層２から離れるに従って幅寸法が大きくなっている。
【００７０】
これによれば、アンカー部材４１が樹脂部材３から引き抜かれ難いので、樹脂部材３と金属部材１との接合強度を更に向上させることができる。
【００７１】
（適用例）
以下、上述の実施形態で説明した金属部材の製造方法を、図６に示す熱交換器１０に適用した適用例を説明する。この熱交換器１０は、複数本のチューブ１９、一対のタンク１４等を有する、いわゆるタンクアンドチューブ型の熱交換器である。
【００７２】
このような熱交換器は、冷凍サイクル装置において、冷媒と空気とを熱交換させる凝縮器や蒸発器、または、車両用のエンジン冷却回路において、冷却水と空気と熱交換させるラジエータとして用いることができる。
【００７３】
複数本のチューブ１９は、内部に流体を流通させる管である。複数本のチューブ１９は互いに間隔をあけて一定の方向に積層配置されている。隣り合うチューブ１９同士の間には、流体と熱交換する空気を流通させる空気通路が形成される。
【００７４】
空気通路には、流体と空気との熱交換を促進するフィン１２が配置されている。フィン１２は、薄板金属を波状に折り曲げることによって形成された、いわゆるコルゲートフィンである。複数本のチューブ１９の積層方向両側には、複数本のチューブ１９とフィン１２によって形成される熱交換部を補強する補強部材としてのサイドプレート１５が配置されている。
【００７５】
一対のタンク１４は、複数本のチューブ１９の積層方向に延びる有底筒状部材である。一つのタンク１４は、複数本のチューブ１９へ流体を分配する機能、及び複数本のチューブ１９から流出した流体を集合させる機能を果たす。タンク１４は、プレートヘッダー１４ａ、タンクヘッダー１４ｂ、蓋部材１８を有している。
【００７６】
プレートヘッダー１４ａは、複数本のチューブ１９の積層方向に延びて、複数本のチューブ１９が接続される部材である。タンクヘッダー１４ｂは、複数本のチューブ１９の積層方向に延びて、プレートヘッダー１４ａと同等の長さに形成されている。
【００７７】
タンクヘッダー１４ｂは、プレートヘッダー１４ａと組み合わされることによって筒状部材を形成し、内部に流体の分配用あるいは集合用の空間を形成する。蓋部材１８は、プレートヘッダー１４ａとタンクヘッダー１４ｂとを組み合わせることによって形成された筒状部材の長手方向両端部を閉塞するものである。
【００７８】
更に、タンクヘッダー１４ｂには、タンク１４内に流体を流入させる流入口、あるいは、タンク１４内から流体を流出させる流出口を形成するコネクタ１７が接続されている。
【００７９】
これらの熱交換器１０の構成部材１２、１４、１７、１９は、いずれも金属（本実施形態では、アルミニウム合金）で形成されている。各構成部材１２、１４、１７、１９同士の接合面には、ロウ材が被覆されている。例えば、タンクヘッダー１４ｂには、その外表面にロウ材が被覆されている。
【００８０】
次に、熱交換器１０の製造方法を説明する。上述した各構成部材１２、１４、１７、１９をワイヤ治具やかしめ等によって、仮固定する。そして、仮固定された各構成部材１２、１４、１７、１９を加熱炉に投入する。これにより、各構成部材１２、１４、１７、１９の外表面にクラッドされたロウ材を溶融させる。そして、再びロウ材が凝固するまで冷却することによって、各金属部材を一体にロウ付けする。これにより、熱交換器１０が製造される。
【００８１】
この際、タンクヘッダー１４ｂに対して、上述の実施形態で説明した接合面形成工程を行う。つまり、本実施形態におけるタンクヘッダー１４ｂは、接合用金属部材である。これによれば、熱交換器１０を製造すると同時に、タンクヘッダー１４ｂの外表面のロウ材が凝固したロウ材層２が形成され、更に、このロウ材層２に接合面２ｂを形成することができる。
【００８２】
そして、この接合面２ｂに図６の破線で示すように、樹脂部材であるブラケット３を接合することで、ブラケット３を熱交換器１０に対して、強固に接合することができる。
【００８３】
（他の実施形態）
第１実施形態の金属部材と樹脂部材の接合方法に用いられる接合面形成部材１１の凸部１１ｂは、所定の長さに切断された濡れ性の悪い材料で構成されたワイヤであっても良い。この接合面形成部材１１は、所定の長さに切断されたワイヤである凸部１１ｂが基部１１ａの裏面に接合されている。
【００８４】
以上説明した第２実施形態では、ロウ材層２の表面及び中空部材２１の頂部を、研磨部材２３で研削して除去している。ロウ材層２の表面及び中空部材２１の頂部を、切削加工によって除去しても良い。
【００８５】
以上説明した第３実施形態及び第４実施形態では、接合面形成工程において、ロウ材層２の表面に複数のアンカー部材３１、４１を押し当てた状態で、ロウ材層２の表面を溶解させた後に凝固させて、ロウ材層２に複数のアンカー部材３１、４１を接合させている。接合面形成工程において、ロウ材層２の表面に複数のアンカー部材３１、４１を載置した状態で、ロウ材層２の表面を溶解させた後に凝固させて、ロウ材層２に複数のアンカー部材３１、４１を接合させても良い。
【符号の説明】
【００８６】
１      金属部材
２      ロウ材層
２ｂ    接合面
３      樹脂部材、ブラケット
１４ｂ  タンクヘッダー（接合用金属部材）
【図１】
2019089105.tif 000003
【図２】
2019089105.tif 000004
【図３】
2019089105.tif 000005
【図４】
2019089105.tif 000006
【図５】
2019089105.tif 000007
【図６】
2019089105.tif 000008